СПОСОБ УЛЬТРАЗВУКОВОГО ИСПЫТАНИЯ ТЕХНИЧЕСКОЙ ДРЕВЕСИНЫ

1. Способ ультразвукового испытания технической древесины в виде короткомерных круглых лесоматериалов, включающий хранение чураков с естественной сушкой в штабелях до достижения устойчивой влажности, нанесение на торцах чурака радиальных линий с метками, установление датчиков ультразвукового прибора относительно меток на торцах, измерение ультразвуковых параметров древесины вдоль чурака по меткам, отличающийся тем, что непосредственно в штабеле на торцах испытуемого чурака дополнительно к радиальным линиям с метками наносят по две линии в виде концентрических окружностей, отмечающие присердцевинную, спелодревесную и заболонную зоны, затем относительно примерно симметричных меток на торцах чурака устанавливают датчики ультразвукового прибора, после проведения измерений выявляют закономерности изменения ультразвуковых параметров древесины вдоль чурака.
2. Способ ультразвукового испытания технической древесины по п.1, отличающийся тем, что по возможности две линии концентрических окружностей наносят до начала естественной сушки по внешним признакам трех зон торцов чурака, края датчиков ультразвукового прибора устанавливают отходя на 0,5 см от края заболонной зоны, а измерения проводят в процессе естественной сушки короткомерных спецсортиментов в виде чураков не менее пяти раз в течение не менее 22 суток до приобретения технической древесиной устойчивой равновесной влажности.
3. Способ ультразвукового испытания технической древесины по п.1, отличающийся тем, что измерение ультразвуковых параметров древесины на радиальных линиях с метками выполняют вдоль чурака не менее чем в восьми метках, причем не менее чем четыре метки намечают в спелодревесной зоне и еще не менее чем четыре метки - в заболонной зоне.
4. Способ ультразвукового испытания технической древесины по п.1, отличающийся тем, что по меньшей мере две радиальные линии с метками на торцах чурака наносят произвольно, без учета геодезического направления, во взаимно-перпендикулярном направлении, а метки на этих двух радиальных линиях торцов принимаются на равном расстоянии от края заболонной зоны чурака, причем метки располагают симметрично относительно продольной оси чурака.
5. Способ ультразвукового испытания технической древесины по п.1, отличающийся тем, что измерение ультразвуковых параметров древесины выполняют вдоль чурака в двух противоположных по меткам направлениях, при этом по направлению от комля к вершине чурака по значениям скорости ультразвука оценивают техническое качество короткомерных спецсортиментов, а по направлению от вершины к комлю с низкими значениями скорости ультразвука оценивают экологическое качество территории, на которой были заготовлены короткомерные круглые лесоматериалы.
6. Способ ультразвукового испытания технической древесины по п.1, отличающийся тем, что закономерности изменения ультразвуковых параметров древесины вдоль чурака в процессе сушки выявляют по скорости распространения ультразвука по формуле:
<mrow><mi>υ</mi><mo>=</mo><mfrac><mi>L</mi><mi>T</mi></mfrac></mrow>
,
где υ - скорость ультразвука, м/с;
L - длина чурака, мм;
Т - время прохождения ультразвука, мс;
при этом зависимость скорости ультразвука от времени естественной сушки
<mrow><mi>υ</mi><mo>=</mo><msub><mi>υ</mi><mn>0</mn></msub><mi>exp</mi><mo stretchy="false">(</mo><msub><mi>a</mi><mn>1</mn></msub><mi>τ</mi><mo stretchy="false">)</mo><mo>−</mo><msub><mi>a</mi><mn>2</mn></msub><msup><mi>τ</mi><mrow><msub><mi>a</mi><mn>3</mn></msub></mrow></msup><mi>exp</mi><mo stretchy="false">(</mo><mo>−</mo><msub><mi>a</mi><mn>4</mn></msub><mi>τ</mi><mo stretchy="false">)</mo></mrow>
,
где υ - скорость ультразвука в течение времени τ суток, м/с;
0
υ - начальное значение скорости ультразвука в момент изготовления чурака в виде спецсортимента, м/с;
1
а - активность экспоненциального роста скорости ультразвука при естественной сушке чурака;
2
а - активность роста скорости ультразвука при естественной сушке;
3
а - интенсивность роста скорости ультразвука;
4
а - активность экспоненциального роста скорости ультразвука.